(57)【要約】ポリエステル層と樹脂層を有する積層フィルムであって、少なくとも片側の表層が樹脂層であり、前記表層に有する樹脂層が、ＡＦＭ（Ａｔｏｍｉｃ  Ｆｏｒｃｅ  Ｍｉｃｒｏｓｃｏｐｅ）によって求められるミクロ表面粗さ（Ｒａ−１）が１ｎｍ以上２０ｎｍ以下であり、三次元表面粗さ計によって求められるマクロ表面粗さ（Ｒａ−２）が１ｎｍ以上５０ｎｍ以下である積層フィルムにより、透明性、耐スクラッチ性、アンチブロッキング性に優れる積層ポリエステルフィルムを提供する。【選択図】なし【特許請求の範囲】
【請求項１】
ポリエステル層と樹脂層を有する積層フィルムであって、少なくとも片側の表層が樹脂層であり、前記表層に有する樹脂層が、ＡＦＭ（Ａｔｏｍｉｃ  Ｆｏｒｃｅ  Ｍｉｃｒｏｓｃｏｐｅ）によって求められるミクロ表面粗さ（Ｒａ−１）が１ｎｍ以上２０ｎｍ以下であり、三次元表面粗さ計によって求められるマクロ表面粗さ（Ｒａ−２）が１ｎｍ以上５０ｎｍ以下である積層フィルム。
【請求項２】
前記表層に有する樹脂層が、三次元表面粗さ計によって求められるマクロ表面粗さ（Ｒａ−２）が５ｎｍ以上５０ｎｍ以下である請求項１に記載の積層フィルム。
【請求項３】
前記表層に有する樹脂層のミクロ表面粗さ（Ｒａ−１）とマクロ表面粗さ（Ｒａ−２）の比（Ｒａ−２／Ｒａ−１）が、３以上３０以下である、請求項１に記載の積層フィルム。
【請求項４】
前記表層に有する樹脂層が粒子を含有しており、該樹脂層の厚さ方向断面を観察したときの樹脂層表面から樹脂層厚みの１０％の位置までの範囲における粒子存在比率（Ｐ−１）が、該樹脂層表面から樹脂層厚みの４０％の位置から６０％の位置までの範囲における粒子存在比率（Ｐ−２）よりも大きい請求項１〜３のいずれかに記載の積層フィルム。
【請求項５】
前記樹脂層表面から樹脂層厚みの１０％の位置までの範囲における粒子存在比率（Ｐ−１）と、樹脂層表面から樹脂層厚みの４０％の位置から６０％の位置までの範囲における粒子存在比率（Ｐ−２）の比（Ｐ−１／Ｐ−２）が、１．１以上５．０以下である、請求項４に記載の積層フィルム。
【請求項６】
前記表層に有する樹脂層の厚み（ｔ）が１００ｎｍ以上５０００ｎｍ以下である請求項４または５に記載の積層フィルム。
【請求項７】
前記表層に有する樹脂層に含有する粒子の平均粒子径（ｄ）が１ｎｍ以上１００ｎｍ以下であり、樹脂層の厚み（ｔ）と粒子の平均粒子径（ｄ）との比（ｔ）／（ｄ）が２以上、１０００以下である請求項６に記載の積層フィルム。
【請求項８】
ポリエステル層と樹脂層が直接積層されてなる請求項１〜７のいずれかに記載の積層フィルム。
【請求項９】
結晶配向が完了する前のポリエステルフィルムの少なくとも片面に、多官能アクリル樹脂と粒子を含有する塗液を塗布し、次いで、前記ポリエステルフィルムを少なくとも一軸方向に延伸し、前記ポリエステルフィルムに熱処理を施して、該ポリエステルフィルムの結晶配向を完了させる工程を含む請求項１〜８のいずれかに記載の積層フィルムの製造方法。
【発明の詳細な説明】
【技術分野】
【０００１】
本発明は、ポリエステル層と樹脂層を有する積層フィルムであって、少なくとも片側の表層が樹脂層である積層フィルムに関する。
【背景技術】
【０００２】
熱可塑性樹脂フィルム、中でも二軸延伸ポリエステルフィルムは、機械的性質、電気的性質、寸法安定性、透明性、耐薬品性などに優れた性質を有するため、磁気記録材料、包装材料などの多くの用途において広く使用されている。特に近年は、タッチパネル、液晶ディスプレイパネル（ＬＣＤ）、プラズマディスプレイパネル（ＰＤＰ）、有機エレクトロルミネッセンス（有機ＥＬ）、等の表示部材用途をはじめ、各種光学用フィルムに用いられている。【０００３】
これらの光学用フィルムでは、ポリエステルフィルムの上に、屈折率の異なる層（以下、光学調整層）を積層した後、導電層を設け、導電フィルムとして用いられることが多い。ここで、一般的に光学調整層を積層する際には、ロール状に巻き取られた基材フィルムに、機能塗剤を塗布、硬化させた後、ロール状に巻き取る、いわゆるロールｔｏロールの形で加工が施される。また、導電層はロールフィルムに真空環境下におけるスパッタリングによって金属酸化物膜を形成することによって行われる。
そのため、このような用途においては、フィルムロールの搬送時のキズ付きを防止するために、ポリエステルフィルム上に耐スクラッチ層が積層された積層フィルムが使用されている。【０００４】
この積層フィルムとしては、耐スクラッチ層としてＵＶ硬化性樹脂からなる層を積層したハードコートフィルムが用いられている。光学用途に用いる場合、透明性が要求されるため、透明性を向上させるために樹脂層の表面を平滑にすることが行われるが、樹脂層の表面を平滑にすると、フィルムロールにした際にブロッキング（貼り付き）が発生する。そのため、近年では耐ブロッキング性を有する積層フィルムが求められている。
また、光学用途に用いられる積層フィルムには、耐スクラッチ性以外にも、常温下だけでなく、高温高湿下における基材との接着性、透明性なども求められている。また、ディスプレイ等の表面に用いられることが多いため、光学用途に用いられる積層フィルムには視認性や意匠性が要求されている。【０００５】
かかる要求に対して、特許文献１では、コート膜厚より大きい粒子を含有する塗膜を積層することで、ハードコートフィルムの接触面積を減らし、アンチブロッキング性を発現させる方法が提案されている。また、特許文献２では、コート膜厚より小さいアクリル粒子を含有する塗膜を積層することで、防眩性と耐擦傷性に優れる積層フィルムを得る方法が提案されている。
【先行技術文献】
【特許文献】
【０００６】
【特許文献１】特開２０１４−２２８８３３号公報
【特許文献２】特開２０１１−１８６２８７号公報
【発明の概要】
【発明が解決しようとする課題】
【０００７】
しかしながら、特許文献１に記載の方法では、コート層に存在する粒子の粒子径が大きいことから、光の散乱が生じ、透明性が損なわれるといった問題がある。また、特許文献２に記載の方法においても、膜厚が６〜８μｍであるコート層に存在するアクリル粒子の粒子径が２〜５μｍ程度と大きいため、光の散乱が生じる領域であることから、高い透明性が求められる光学用途では透明性に課題がある。【０００８】
そこで、本発明では上記の欠点を解消し、透明性、耐スクラッチ性、アンチブロッキング性に優れる積層フィルムを提供することを課題とする。
【課題を解決するための手段】
【０００９】
上記課題を解決するため本発明の積層フィルムは次の構成を有する。
［Ｉ］ポリエステル層と樹脂層を有する積層フィルムであって、少なくとも片側の表層が樹脂層であり、前記表層に有する樹脂層が、ＡＦＭ（Ａｔｏｍｉｃ  Ｆｏｒｃｅ  Ｍｉｃｒｏｓｃｏｐｅ）によって求められるミクロ表面粗さ（Ｒａ−１）が１ｎｍ以上２０ｎｍ以下であり、三次元表面粗さ計によって求められるマクロ表面粗さ（Ｒａ−２）が１ｎｍ以上５０ｎｍ以下である積層フィルム。
［ＩＩ］前記表層に有する樹脂層が、三次元表面粗さ計によって求められるマクロ表面粗さ（Ｒａ−２）が５ｎｍ以上５０ｎｍ以下である［Ｉ］に記載の積層フィルム。
［ＩＩＩ］前記表層に有する樹脂層のミクロ表面粗さ（Ｒａ−１）とマクロ表面粗さ（Ｒａ−２）の比（Ｒａ−２／Ｒａ−１）が、３以上３０以下である、［Ｉ］または［ＩＩ］に記載の積層フィルム。
［ＩＶ］前記表層に有する樹脂層が粒子を含有しており、該樹脂層の厚さ方向断面を観察したときの樹脂層表面から樹脂層厚みの１０％の位置までの範囲における粒子存在比率（Ｐ−１）が、該樹脂層表面から樹脂層厚みの４０％の位置から６０％の位置までの範囲における粒子存在比率（Ｐ−２）よりも大きい［Ｉ］〜［ＩＩＩ］のいずれかに記載の積層フィルム。
［Ｖ］前記樹脂層表面から樹脂層厚みの１０％の位置までの範囲における粒子存在比率（Ｐ−１）と、樹脂層表面から樹脂層厚みの４０％の位置から６０％の位置までの範囲における粒子存在比率（Ｐ−２）の比（Ｐ−１／Ｐ−２）が、１．１以上５．０以下である、［ＩＶ］に記載の積層フィルム。
［ＶＩ］前記表層に有する樹脂層の厚み（ｔ）が１００ｎｍ以上５０００ｎｍ以下である［ＩＶ］または［Ｖ］に記載の積層フィルム。
［ＶＩＩ］前記表層に有する樹脂層に含有する粒子の平均粒子径（ｄ）が１ｎｍ以上１００ｎｍ以下であり、樹脂層の厚み（ｔ）と粒子の平均粒子径（ｄ）との比（ｔ）／（ｄ）が２以上、１０００以下である［ＶＩ］に記載の積層フィルム。
［ＶＩＩＩ］ポリエステル層と樹脂層が直接積層されてなる［Ｉ］〜［ＶＩＩ］のいずれかに記載の積層フィルム。
［ＩＸ］結晶配向が完了する前のポリエステルフィルムの少なくとも片面に、多官能アクリル樹脂と粒子を含有する塗液を塗布し、次いで、前記ポリエステルフィルムを少なくとも一軸方向に延伸し、前記ポリエステルフィルムに熱処理を施して、該ポリエステルフィルムの結晶配向を完了させる工程を含む［Ｉ］〜［ＶＩＩＩ］のいずれかに記載の積層フィルムの製造方法。
【発明の効果】
【００１０】
本発明の積層フィルムは、透明性、耐スクラッチ性、耐ブロッキング性に優れ、フィルム加工工程時の搬送性を高めると共に、フィルムへのキズ付きを抑制することができる。
【発明を実施するための形態】
【００１１】
以下、本発明の積層フィルムについて詳細に説明する。
本発明は、ポリエステル層と樹脂層を有する積層フィルムであって、少なくとも片側の表層が樹脂層であり、前記表層に有する樹脂層が、ＡＦＭ（Ａｔｏｍｉｃ  Ｆｏｒｃｅ  Ｍｉｃｒｏｓｃｏｐｅ（原子間力顕微鏡））によって求められるミクロ表面粗さ（Ｒａ−１）が１ｎｍ以上２０ｎｍ以下であり、三次元表面粗さ計によって求められるマクロ表面粗さ（Ｒａ−２）が１ｎｍ以上５０ｎｍ以下である積層フィルムである。
【００１２】
本発明におけるミクロ表面粗さとは、１０μｍ×１０μｍの領域を、ＢＲＵＫＥＲ製ＡＦＭ（Ａｔｏｍｉｃ  Ｆｏｒｃｅ  Ｍｉｃｒｏｓｃｏｐｅ（原子間力顕微鏡））を用いて測定される樹脂層表面の粗さを表す。このミクロ表面粗さは、樹脂層の透明性と耐スクラッチ性に影響を与える特性である。測定方法の詳細は後述する。
【００１３】
積層フィルムの表層にある樹脂層のミクロ表面粗さが１ｎｍ以上２０ｎｍ以下であると、該樹脂層が光を散乱するような大きな凹凸を有さないため、積層フィルムの透明性を向上させることができる。また、樹脂層のひっかかりが少ないため、耐スクラッチ性を向上させることができる。より好ましくは、１ｎｍ以上１５ｎｍ以下である。樹脂層のミクロ表面粗さを１ｎｍ以上２０ｎｍ以下とする方法としては、ミクロ表面粗さが１ｎｍ以上２０ｎｍ以下のポリエステル層の上に、流動性に優れるアクリル樹脂からなる硬化性樹脂を塗布し、硬化させることにより樹脂層を形成させる方法や、平均粒子径が１００ｎｍ以下のナノ粒子を含むアクリル樹脂からなる硬化性樹脂を塗布し、硬化させることにより樹脂層を形成させる方法がある。この中でもナノ粒子を含み、かつ流動性に優れるアクリル樹脂からなる硬化性樹脂を塗布し、硬化させる方法が、透明性に優れる点から好ましい。
【００１４】
本発明におけるマクロ表面粗さとは、４００μｍ×９００μｍの領域を、小坂研究所製三次元粗さ計を用いて測定される樹脂層表面の粗さを表す。このマクロ表面粗さは、樹脂層のアンチブロッキング性と透明性に影響を与える特性である。測定方法の詳細は後述する。
【００１５】
積層フィルムの表層にある樹脂層のマクロ表面粗さが１ｎｍ以上５０ｎｍ以下の領域であると、樹脂層表面がなだらかな凹凸構造を有するため、積層フィルムのアンチブロッキング性と透明性を向上させることができる。好ましくは、５ｎｍ以上５０ｎｍ以下、より好ましくは、５ｎｍ以上３０ｎｍ以下である。マクロ表面粗さが１ｎｍ以上５０ｎｍ以下とする方法としては、アクリル樹脂からなる硬化性樹脂を用いて樹脂層を形成させ、当該樹脂層に樹脂層の膜厚より平均粒子径が大きい粒子を含有させる方法や、アクリル樹脂からなる硬化性樹脂を塗布した後、アクリル樹脂がまだ未硬化の状態の塗膜に凹凸形状を有する金型を転写させ、その後アクリル樹脂を硬化させて樹脂層を形成させる、いわゆるナノインプリント方法や、アクリル樹脂からなる硬化性樹脂を塗布した後、アクリル樹脂がまだ未硬化の状態で樹脂層に延伸処理を施すことにより、微細な延伸ムラを与える方法などがある。この中でも、アクリル樹脂からなる硬化性樹脂を塗布した後、アクリル樹脂がまだ未硬化の状態で樹脂層に延伸処理を施すことにより微細な延伸ムラによって、樹脂層表面になだらかな凹凸構造を形成させる方法が、アンチブロッキング性に優れる点から好ましい。また、なだらかな凹凸構造であるため、光の散乱を抑制することができ、透明性に優れる点から好ましい。
【００１６】
また、本発明の積層フィルムは、前記表層に有する樹脂層のミクロ表面粗さ（Ｒａ−１）とマクロ表面粗さ（Ｒａ−２）の比（Ｒａ−２／Ｒａ−１）が、３以上３０以下であると、アンチブロッキング性が向上し好ましい。好ましくは５以上２５以下、より好ましくは５以上１０未満である。ミクロ表面粗さ（Ｒａ−１）とマクロ表面粗さ（Ｒａ−２）の比（Ｒａ−２／Ｒａ−１）は、樹脂層に含有させる粒子の平均粒子径を調節することにより、達成することができる。具体的には、樹脂層に含有させる粒子の平均粒子径を大きくすると、ミクロ表面粗さ（Ｒａ−１）およびマクロ表面粗さ（Ｒａ−２）共に大きくなる傾向にある。特にマクロ表面粗さ（Ｒａ−２）は、広視野での表面粗さであることから、樹脂層に含有させる粒子の平均粒子径を大きくすると、ミクロ表面粗さ（Ｒａ−１）に比べて数値がより大きくなる傾向にある。
【００１７】
また、本発明の積層フィルムは、表層に有する樹脂層が粒子を含有しており、該樹脂層の厚さ方向断面を観察したときの樹脂層表面から樹脂層厚みの１０％の位置までの範囲における粒子存在比率（Ｐ−１）が、該樹脂層表面から樹脂層厚みの４０％の位置から６０％の位置までの範囲における粒子存在比率（Ｐ−２）よりも大きいことが好ましい。（Ｐ−１）を（Ｐ−２）よりも大きくなるようにすることで、耐スクラッチ性を良好とすることができる。（Ｐ−１）と（Ｐ−２）の比（Ｐ−１／Ｐ−２）が、１．１以上５．０以下であると、耐スクラッチ性が特に向上し、好ましい。より好ましくは、１．１以上２．０以下である。（Ｐ−１）を（Ｐ−２）よりも大きくなるようにする方法としては、樹脂層に含有せしめる粒子として、比重の小さい粒子を用いる方法や、フッ素やシリコーンなどの低表面エネルギー成分を修飾した粒子を用いて粒子を空気側に配列させる方法が挙げられる。
【００１８】
また、本発明の積層フィルムは、前記表層に有する樹脂層の厚み（ｔ）が、１００ｎｍ以上であると、樹脂層表層の硬化阻害の影響を抑えることができ、耐スクラッチ性に優れるため好ましい。樹脂層の厚みの上限は限定されないが、透明性および生産性の点で５０００ｎｍ以下が好ましい。また、より好ましくは３００ｎｍ以上３０００ｎｍ、さらに好ましくは５００ｎｍ以上１５００ｎｍである。
また、本発明の積層フィルムは、前記表層に有する樹脂層に含有する粒子の平均粒子径（ｄ）が１ｎｍ以上１００ｎｍ以下であり、樹脂層の厚み（ｔ）と該ナノ粒子の平均粒子径（ｄ）との比（ｔ）／（ｄ）が２以上、１０００以下であると、粒子による光の拡散が抑制され、積層フィルムの透明性が向上し、好ましい。より好ましくは、２以上１００以下である。上記範囲は樹脂層の膜厚と樹脂層に含有する粒子の平均粒子径を設計することで、達成することができる。
【００１９】
［アクリル樹脂］
本発明の積層フィルムにおいて、表層に有する樹脂層はアクリル樹脂を含むことが好ましい。特に後述するアクリル樹脂（Ａ）および／またはアクリル樹脂（Ｆ）、および／またはアクリル樹脂（Ｇ）を含むことが好ましい。アクリル樹脂（Ａ）および／またはアクリル樹脂（Ｆ）、および／またはアクリル樹脂（Ｇ）を用いることで、透明性を維持しつつ、樹脂層表面の硬度を向上させることができる。その結果、積層フィルムの耐スクラッチ性を向上させることが可能となる。
【００２０】
本発明におけるアクリル樹脂(Ａ)とは、分子内にアクリロイル基を有するモノマー成分（ａ）から構成される硬化組成物である。この中でもモノマー成分（ａ）は、分子内にアクリルロイル基を３つ以上有する多官能アクリレートであることが好ましい。多官能アクリレートとは、１分子中に３（より好ましくは４、更に好ましくは５以上）個以上の（メタ）アクリロイル基を有する単量体もしくはオリゴマーである。このような組成物としては、１分子中に３個以上のアルコール性水酸基を有する多価アルコールの該水酸基が３個以上の（メタ）アクリル酸のエステル化物となっている化合物などを挙げることができる。
【００２１】
具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、ペンタエリスリトールトリアクリレートヘキサンメチレンジイソシアンートウレタンポリマーなどを用いることができる。これらの単量体は、１種または２種以上を混合して使用することができる。また、市販されている多官能アクリル系組成物としては三菱レーヨン株式会社；（商品名”ダイヤビーム”（登録商標）シリーズなど）、長瀬産業株式会社；（商品名”デナコール”（登録商標）シリーズなど）、新中村株式会社；（商品名”ＮＫエステル”シリーズなど）、大日本インキ化学工業株式会社；（商品名”ＵＮＩＤＩＣ”（登録商標）など）、東亜合成化学工業株式会社；（”アロニックス”（登録商標）シリーズなど）、日本油脂株式会社；（”ブレンマー”（登録商標）シリーズなど）、日本化薬株式会社；（商品名”ＫＡＹＡＲＡＤ”（登録商標）シリーズなど）、共栄社化学株式会社；（商品名”ライトエステル”シリーズなど）などを挙げることができ、これらの製品を利用することができる。
【００２２】
本発明では、アクリル樹脂（Ａ）として、アミド結合を有するアクリルモノマー成分を用いて得られたアクリル樹脂（Ａ）を用いると、耐スクラッチ性が特に向上するため好ましい。この理由として本発明者らは、以下のように推定している。大気中の酸素原子が存在する中で、アクリロイル基を有するアクリルモノマー成分を硬化させる場合は、アクリロイル基のラジカル重合反応は、大気中の酸素原子によって反応が阻害される場合があり、その結果、硬化が十分でなくなり、耐スクラッチ性が劣る場合がある。アクリロイル基を含むアクリルモノマー成分にアミド結合がある場合は、大気中の酸素原子は、高極性であるアミド結合と相互作用するため、大気中の酸素によるアクリロイル基のラジカル重合反応の硬化阻害が抑制され、その結果、アクリル樹脂の硬化が進み、耐スクラッチ性が特に向上すものと推定している。アミド結合を有するアクリルモノマー成分としては、例えば、下記（式１）で表される構造の化合物が挙げられる。
【００２３】
【化１】
2017022765.tif 000002
【００２４】
本発明におけるアクリル樹脂(Ｆ)とは、（式２）で表されるモノマー単位（ｆ３）を有する樹脂である。
【００２５】
【化２】
2017022765.tif 000003
【００２６】
（（式２）において、Ｒ３基は、水素原子またはメチル基を表す。また、Ｒ５基は、水酸基、カルボキシル基、３級アミノ基、４級アンモニウム塩基、スルホン酸基、または、リン酸基を表す。）
（式２）におけるＲ５基が、水酸基、カルボキシル基、３級アミノ基、４級アンモニウム基、スルホン酸基、リン酸基、のいずれも有しないモノマー単位を有するアクリル樹脂を用いると、アクリル樹脂の水系溶媒中への相溶性が不十分となり、樹脂組成物中において、アクリル樹脂（Ｆ）が不均一に存在した結果、樹脂層の一部に耐スクラッチ性が劣る点が生じ、好ましくない。
【００２７】
また、後述する無機粒子（Ｂ）が凝集または沈降したり、乾燥工程において無機粒子（Ｂ）が凝集したりすることで、擦過した際の樹脂層への圧力が局所的に強くなる結果、樹脂層が破壊され、キズつきにつながることがある。
【００２８】
更に、かかる凝集体は、可視光の波長より大きいため、透明性の良好な積層フィルムを得ることができなくなる場合がある。本発明におけるアクリル樹脂（Ｆ）が、次の（式２）で表されるモノマー単位（ｆ３）を有するためには、（式３）で表される（メタ）アクリレートモノマ（ｆ３’）を原料として用い、重合することが必要である。
【００２９】
（式３）で表される（メタ）アクリレートモノマー（ｆ３’）として次の化合物が例示される。
【００３０】
【化３】
2017022765.tif 000004
【００３１】
水酸基を有する（メタ）アクリレートモノマーとしては、２−ヒドロキシエチル（メタ）アクリレート、２−ヒドロキシプロピル（メタ）アクリレート、２、３−ジヒドロキシブチル（メタ）アクリレート、４−ヒドロキシブチル（メタ）アクリレート、ポリエチレングリコールモノ（メタ）アクリレートなどの多価アルコールと（メタ）アクリル酸とのモノエステル化物、あるいは、該モノエステル化物にε−カプロラプトンを開環重合した化合物などが挙げられ、特に２−ヒドロキシエチル（メタ）アクリレート、２−ヒドロキシプロピル（メタ）アクリレートが好ましい。
【００３２】
カルボキシル基を有する（メタ）アクリレートモノマーとしては、アクリル酸、メタクリル酸、イタコン酸、フマール酸、マレイン酸などのα、β−不飽和カルボン酸、あるいは、ヒドロキシアルキル（メタ）アクリレートと酸無水物とのハーフエステル化物などが挙げられ、特にアクリル酸、メタクリル酸が好ましい。
【００３３】
３級アミノ基含有モノマーとしては、Ｎ、Ｎ−ジメチルアミノエチル（メタ）アクリレート、Ｎ、Ｎ−ジエチルアミノエチル（メタ）アクリレート、Ｎ、Ｎ−ジメチルアミノプロピル（メタ）アクリレート、などのＮ、Ｎ−ジアルキルアミノアルキル（メタ）アクリレート、Ｎ、Ｎ−ジメチルアミノエチル（メタ）アクリルアミド、Ｎ、Ｎ−ジエチルアミノエチル（メタ）アクリルアミド、Ｎ、Ｎ−ジメチルアミノプロピル（メタ）アクリルアミドなどのＮ、Ｎ−ジアルキルアミノアルキル（メタ）アクリルアミドなどが挙げられ、特にＮ、Ｎ−ジメチルアミノエチル（メタ）アクリレートが好ましい。
【００３４】
４級アンモニウム塩基含有モノマーとしては、上記３級アミノ基含有モノマーにエピハロヒドリン、ハロゲン化ベンジル、ハロゲン化アルキルなどの４級化剤を作用させたものが好ましく、具体的には、２−（メタクリロイルオキシ）エチルトリメチルアンモニウムクロライド、２−（メタクリロイルオキシ）エチルトリメチルアンモニウムブロマイド、２−（メタクリロイオキシ）エチルトリメチルアンモニウムジメチルホスフェートなどの（メタ）アクリロイルオキシアルキルトリアルキルアンモニウム塩、メタクリロイルアミノプロピルトリメチルアンモニウムクロライド、メタクリロイルアミノプロピルトリメチルアンモニウムブロマイドなどの（メタ）アクリロイルアミノアルキルトリアルキルアンモニウム塩、テトラブチルアンモニウム（メタ）アクリレートなどのテトラアルキル（メタ）アクリレート、トリメチルベンジルアンモニウム（メタ）アクリレートなどのトリアルキルベンジルアンモニウム（メタ９アクリレートなどが挙げられ、特に２−（メタクリロイルオキシ）エチルトリメチルアンモニウムクロライドが好ましい。
【００３５】
スルホン酸基含有モノマーとしては、ブチルアクリルアミドスルホン酸、２−アクリルアミド−２−メチルプロパンスルホン酸などの（メタ）アクリルアミド−アルカンスルホン酸、あるいは、２−スルホエチル（メタ）アクリレートなどのスルホアルキル（メタ）アクリレートなどが挙げられ、特に２−スルホエチル（メタ）アクリレートが好ましい。
【００３６】
リン酸基含有アクリルモノマーとしては、アシッドホスホオキシエチル（メタ）アクリレートなどが挙げられ、特にアシッドホスホオキシエチル（メタ）アクリレートが好ましい。
この中でも、特にアクリル樹脂（Ｆ）が、前記（式２）で表されるモノマー単位（ｆ３）を有する樹脂であり、（式２）におけるＲ５基が、水酸基、カルボキシル基であることが、後述する無機粒子（Ｂ）と吸着力が高くなり、より強固な膜を形成でき、耐スクラッチ性が向上する点で好ましい。アクリル樹脂（Ｆ）を用いて、マクロ表面粗さが１ｎｍ以上５０ｎｍ以下とする方法としては、アクリル樹脂がまだ未硬化の状態で樹脂層に延伸処理を施すことにより、微細な延伸ムラを与える方法が挙げられるが、このとき、樹脂層の厚みが３００ｎｍ以上であることが重要である。上記厚みとすることで、微細な延伸ムラが適切な高さを発現し、アンチブロッキング性を向上させることができる。
【００３７】
本発明では、樹脂層中のアクリル樹脂の含有量は１０〜９０重量％であることが好ましく、この範囲とすることで樹脂層の耐スクラッチ性を向上させることができる。
特に、アクリル樹脂としてアクリル樹脂（Ａ）を用いる場合、アクリル樹脂（Ａ）の含有量は、樹脂層全体に対して４０重量％以上９０重量％以下であることがより、好ましいく、樹脂層中のアクリル樹脂（Ａ）の含有量は、４０重量％以上８０重量％以下が好ましく、より好ましくは４５重量％以上７０重量％以下である。
また、アクリル樹脂としてアクリル樹脂（Ｆ）を用いる場合、樹脂層中のアクリル樹脂（Ｆ）の含有量は、樹脂層全体に対して２０重量％以上８０重量％以下であることが好ましく、より好ましくは４０重量％以上８０重量％以下、更に好ましくは４５重量％以上７０重量％以下である。
なお、本発明において、樹脂層中の含有量とは、樹脂層を形成する樹脂組成物の固形分（［（樹脂組成物の質量）−（溶媒の質量）］）中の含有量を表す。
【００３８】
［無機粒子］
本発明の積層フィルムは、前記表層に有する樹脂層に、無機粒子（Ｂ）を含有することが好ましい。無機粒子（Ｂ）としては、例えば、酸化ケイ素（シリカ）、酸化チタン、酸化アルミニウム、酸化亜鉛、酸化錫、酸化ジルコニウム等の微粒子があげられる。これらの中でも、酸化ケイ素（シリカ）、酸化チタン、酸化アルミニウム、酸化亜鉛、酸化錫、酸化ジルコニウムの微粒子が好ましい。これらは１種類を単独で用いてもよく、２種類以上を併用してもよい。
また、本発明の無機粒子（Ｂ）は、無機粒子（Ｂ−１）とアクリロイル基を含む樹脂成分を結合させてなる組成物（Ｂ−２）であること、または無機粒子（Ｂ−１）の表面の一部または全部にアクリル樹脂（Ｇ）を有する組成物（Ｂ−３）であることが好ましい。ここでいう結合とは、共有結合または非共有結合（物理的吸着）であってもよい。
【００３９】
無機粒子（Ｂ−１）とアクリロイル基を含む樹脂成分を結合させてなる樹脂組成物（Ｂ−２）の例としては、無機粒子（Ｂ−１）とアクリロイル基を含む樹脂成分が結合（表面修飾）されていることが挙げられる。無機粒子（Ｂ−１）とアクリロイル基を含む樹脂成分が結合することで、樹脂層に力がかかった際の無機粒子の脱落を抑制することができ、耐スクラッチ性を向上させることができる。
【００４０】
無機粒子（Ｂ−１）とアクリロイル基を含む樹脂成分を結合させる具体的手法としては、アクリロイル基を含む樹脂成分がシラノール基を有する樹脂成分、あるいは加水分解によってシラノール基を生成する樹脂成分であることが好ましい。
【００４１】
次に、無機粒子（Ｂ）を含有する樹脂組成物（Ｂ−２）に含まれる、アクリロイル基を含む樹脂成分について説明する。アクリロイル基を含む樹脂成分は、アクリロイル基および加水分解性シリル基を有する化合物である。加水分解性シリル基とは、水と反応してシラノール基を生成するものであり、例えば、ケイ素に１以上のメトキシ基、エトキシ基、ｎ−プロポキシ基、イソプロポキシ基、ｎ−ブトキシ基などのアルコキシ基、アリールオキシ基、アセトキシ基、アミノ基、またはハロゲン原始が結合したものをさす。
【００４２】
無機粒子（Ｂ−１）とアクリロイル基を含む樹脂成分を結合させてなる粒子は、加水分解性シリル基を有するアクリロイル基を含む樹脂成分（Ｂ−２）を無機粒子（Ｂ−１）と混合し、加水分解させ、両者を結合させることによって得ることができる。このようにして得られた粒子はアクリル樹脂（Ａ）と反応しているため、樹脂層が擦られた際に無機粒子が脱落しづらいため、耐スクラッチ性に優れるようになる。
【００４３】
無機粒子（Ｂ）を含有する樹脂組成物（Ｂ−２）に含まれる、無機粒子(Ｂ−１)とアクリロイル基を含む樹脂成分比率は、無機粒子(Ｂ−１)とアクリロイル基を含む樹脂成分を１００重量部とした時に、アクリロイル基を含む樹脂成分（Ｂ−２）が０．１重量部以上５０重量部以下が好ましい。該範囲とすることで、無機粒子が脱落することなく、耐スクラッチ性と透明性、アンチブロッキング性を両立することができる。アクリロイル基を含む樹脂成分が５０重量部を超えると、樹脂層に含まれる無機粒子の密度が低下し、耐スクラッチ性が悪化する場合がある。
【００４４】
また、本発明の無機粒子（Ｂ−１）の表面の一部または全部にアクリル樹脂（Ｇ）を有する組成物（Ｂ−３）とは、無機粒子（Ｂ−１）表面の一部または全部に、前述したアクリル樹脂（Ｇ）を有する粒子であることが、好ましい。
ここでいうアクリル樹脂（Ｇ）とは（式４）で表されるモノマー単位(ｇ１)と、（式５）で表されるモノマー単位（ｇ２）を有する樹脂である。
【００４５】
【化４】
2017022765.tif 000005
【００４６】
（（式４）において、Ｒ１基は、水素原子またはメチル基を表す。またｎは、９以上３４以下の整数を表す。）。
【００４７】
【化５】
2017022765.tif 000006
【００４８】
（（式５）において、Ｒ２基は、水素原子またはメチル基を表す。また、Ｒ４基は、飽和の炭素環を２つ以上含む基を表す。）。
【００４９】
ここで、本発明におけるアクリル樹脂（Ｇ）は、（式４）で表されるモノマー単位（ｇ１）を有する樹脂であることが好ましい。アクリル樹脂（Ｇ）が（式４）で表されるモノマー単位（ｇ１）を有することで、樹脂層の表面エネルギーが低くなるため、擦過処理を施した際の樹脂層にかかる摩擦係数が小さくなり、耐スクラッチ性を向上させることができる。
【００５０】
また、（式４）において、ｎが９未満のモノマー単位を有するアクリル樹脂を用いると、水系溶媒（水系溶媒の詳細については、後述する。）中における無機粒子（Ｂ）の分散性が不安定となる。（式４）におけるｎが９未満のモノマー単位を有するアクリル樹脂を用いると、樹脂組成物中において無機粒子（Ｂ）が凝集または沈降したり、乾燥工程において無機粒子（Ｂ）が凝集したりすることがある。その結果、積層フィルムの透明性が損なわれたり、スクラッチ性が劣る場合がある。一方、（式４）におけるｎが３４を越えるモノマー単位を有するアクリル樹脂は、水系溶媒への溶解性が著しく低いので、水系溶媒中においてアクリル樹脂の凝集が起こりやすくなる。かかる凝集体は、可視光の波長より大きいため、透明性の良好な積層フィルムを得ることができなくなる場合がある。
【００５１】
本発明におけるアクリル樹脂（Ｇ）が、（式４）で表されるモノマー単位（ｇ１）を有するためには、次の（式６）で表される（メタ）アクリレートモノマー（ｇ１’）を原料として用い、重合することが必要である。
【００５２】
該（メタ）アクリレートモノマー（ｇ１’）としては、（式６）におけるｎが９以上３４以下の整数で表される（メタ）アクリレートモノマーが好ましく、より好ましくは１１以上３２以下の（メタ）アクリレートモノマー、更に好ましくは１３以上３０以下の（メタ）アクリレートモノマーである。
【００５３】
【化６】
2017022765.tif 000007
【００５４】
（メタ）アクリレートモノマー（ｇ１’）は、（式６）におけるｎが９以上３４以下である（メタ）アクリレートモノマーであれば特に制限されないが、具体的にはデシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート、エイコシル（メタ）アクリレート、ドコシル（メタ）アクリレート、テトラコシル（メタ）アクリレート、トリアコンチル（メタ）アクリレート等が挙げられ、特にドデシル（メタ）アクリレート、トリデシル（メタ）アクリレートが好ましい。これらは１種で使用してもよく、２種以上の混合物を使用してもよい。
【００５５】
また、本発明におけるアクリル樹脂（Ｇ）は、前記（式５）で表されるモノマー単位（ｇ２）を有する樹脂であることが好ましい。アクリル樹脂（Ｇ）が（式５）で表されるモノマー単位（ｇ２）を有することで、飽和炭素環の立体障害の影響で樹脂層が剛直になり、耐スクラッチ性を向上させることができる。
【００５６】
また、（式５）において、飽和の炭素環を１つのみ含むモノマー単位を有するアクリル樹脂を用いると、立体障害としての機能が不十分となり、樹脂組成物中において無機粒子（Ｂ）が凝集または沈降したり、乾燥工程において無機粒子（Ｂ）が凝集したりすることがある。
【００５７】
かかる凝集体は、可視光の波長より大きいため、透明性の良好な積層フィルムを得ることができなくなる場合ある。本発明におけるアクリル樹脂（Ｇ）が、（式５）で表されるモノマー単位（ｇ２）を有するためには、次の（式７）で表される（メタ）アクリレートモノマー（ｇ２’）を原料として用い、重合することが必要である。
【００５８】
（式７）で表される（メタ）アクリレートモノマー（ｇ２’）としては、架橋縮合環式（２つまたはそれ以上の環がそれぞれ２個の原子を共有して、結合した構造を有する）、スピロ環式（１個の炭素原子を共有して、２つの環状構造が結合した構造を有する）などの各種環状構造、具体的には、ビシクロ、トリシクロ、テトラシクロ基などを有する化合物が例示でき、その中でも特にバインダーとの相溶性の観点から、ビシクロ基を含有する（メタ）アクリレートが好ましい。
【００５９】
【化７】
2017022765.tif 000008
【００６０】
上記ビシクロ基を含有する（メタ）アクリレートとしては、イソボニル（メタ）アクリレート、ボルニル（メタ）アクリレート、ジシロクロペンタニル（メタ）アクリレート、ジシクロペンテニル（メタ）アクリレート、アダマンチル（メタ）アクリレート、ジメチルアダマンチル（メタ）アクリレートなどが挙げられ、特にイソボニル（メタ）アクリレートが好ましい。
無機粒子（Ｂ−１）の表面にアクリル樹脂（Ｇ）を有することにより、樹脂層中の無機粒子（Ｂ−１）とアクリル樹脂（Ｇ）の界面接着が強固になることで、擦過処理を施した際の粒子脱落が抑制され、耐スクラッチ性に優れる。更には、乾燥過程における無機粒子（Ｂ）の凝集を抑制し、樹脂層のミクロ表面粗さ、およびマクロ表面粗さを所定の範囲とすることが可能となる。
【００６１】
なお、無機粒子（Ｂ−１）の製造方法は特に限定されるものではないが、無機粒子（Ｂ−１）をアクリル樹脂（Ｇ）で表面処理する方法などを挙げることができ、具体的には、以下の（i）〜（iv）の方法が例示される。なお、本発明において、表面処理とは、無機粒子（Ｂ−１）の表面の全部または一部にアクリル樹脂（Ｇ）を吸着・付着させる処理をいう。
【００６２】
（i）無機粒子（Ｂ−１）とアクリル樹脂（Ｆ）をあらかじめ混合した混合物を溶媒中に添加した後、分散する方法。
【００６３】
（ii）溶媒中に、無機粒子（Ｂ−１）とアクリル樹脂（Ｇ）を順に添加して分散する方法。
【００６４】
（iii）溶媒中に、無機粒子（Ｂ−１）とアクリル樹脂（Ｇ）をあらかじめ分散し、得られた分散体を混合する方法。
【００６５】
（iv）溶媒中に、無機粒子（Ｂ−１）を分散した後、得られた分散体に、アクリル樹脂（Ｇ）を添加する方法。
【００６６】
これらのいずれの方法によっても目的とする効果を得ることができる。
【００６７】
また、分散を行う装置としては、ディゾルバー、ハイスピードミキサー、ホモミキサー、ミーダー、ボールミル、ロールミル、サンドミル、ペイントシェーカー、ＳＣミル、アニュラー型ミル、ピン型ミル等が使用できる。
【００６８】
また、分散方法としては、上記装置を用いて、回転軸を周速５〜１５ｍ／ｓで回転させる。回転時間は５〜１０時間である。
【００６９】
また、分散時に、ガラスビーズ等の分散ビーズを用いることが分散性を高める点でより好ましい。ビーズ径は、好ましくは０．０５〜０．５ｍｍ、より好ましくは０．０８〜０．５ｍｍ、特に好ましくは０．０８〜０．２ｍｍである。
【００７０】
混合、攪拌する方法は、容器を手で振って行ったり、マグネチックスターラーや攪拌羽根を用いたり、超音波照射、振動分散などを行うことができる。
【００７１】
なお、無機粒子（Ｂ−１）の表面の全部または一部への、アクリル樹脂（Ｇ）の吸着・付着の有無は、次の分析方法により確認可能である。測定対象物（例えば、無機粒子（Ｂ−１）を含む組成物（Ｂ−３））を、日立卓上超遠心機（日立工機株式会社製：ＣＳ１５０ＮＸ）により遠心分離を行い（回転数３，００００ｒｐｍ、分離時間３０分）、無機粒子（Ｂ−１）（及び無機粒子（Ｂ−１）の表面に吸着したアクリル樹脂（Ｇ））を沈降させた後、上澄み液を除去し、沈降物を濃縮乾固する。濃縮乾固した沈降物をＸ線光電子分光法（ＸＰＳ）により分析し、無機粒子（Ｂ−１）の表面におけるアクリル樹脂（Ｆ）の有無を確認する。無機粒子（Ｂ−１）の表面に、無機粒子（Ｂ−１）の合計１００質量％に対して、アクリル樹脂（Ｇ）が１質量％以上存在することが確認された場合、無機粒子（Ｂ−１）の表面に、アクリル樹脂（Ｇ）が吸着・付着しているものとする。
【００７２】
ここで、無機粒子(Ｂ−１)の数平均粒子径について説明する。ここで数平均粒子径とは、透過型電子顕微鏡（ＴＥＭ）により求めた粒子径をいう。倍率は５０万倍とし、その画面に存在する１０個の粒子の外径を、１０視野について合計１００個の粒子を測定した数平均粒子径である。ここで外径とは、粒子の最大の径（つまり粒子の長径であり、粒子中の最も長い径を示す）を表し、内部に空洞を有する粒子の場合も同様に、粒子の最大の径を表す。
【００７３】
無機粒子(Ｂ)の数平均粒子径が１ｎｍよりも小さくなると、粒子同士のファンデルワールス力が増大し、粒子同士が凝集する結果、光の散乱が生じ、透明性が低下することがある。一方、該無機粒子(Ｂ)の数平均粒子径が１００ｎｍよりも大きくなると、透明性の観点からは、光が散乱する起点となり透明性が悪化するといった可能性がある。また、塗膜内の無機粒子の充填が十分に進まず、耐スクラッチ性が低下したりすることがある。そのため、無機粒子(Ｂ)は、数平均粒子径が５ｎｍ以上１００ｎｍ以下であることが好ましい。好ましくは１０ｎｍ以上８０ｎｍ以下、より好ましくは２０ｎｍ以上６０ｎｍ以下である。
【００７４】
本発明では、樹脂層（Ｘ）に含まれる無機粒子（Ｂ）は、アクリル樹脂（Ａ）１００重量部に対し、１０〜５０重量部の範囲が好ましく、より好ましくは１５〜５０重量部の範囲がより好ましい。上記範囲とすることで、透明性と耐スクラッチ性を両立することができる。
また、本発明では、樹脂層（Ｘ）に含まれる無機粒子（Ｂ）は、アクリル樹脂（Ｆ）およびアクリル樹脂（Ｇ）の合計１００重量部に対し、５０〜２００重量部の範囲が好ましく、より好ましくは１００〜２００重量部の範囲がより好ましい。上記範囲とすることで、透明性と耐スクラッチ性を両立することができる。
【００７５】
［ポリエステル層］
本発明の積層フィルムにおいて、基材層として用いられるポリエステル層（以下基材層として用いられるポリエステル層をポリエステルフィルムと呼ぶ場合がある）について述べる。まずポリエステルとは、エステル結合を主鎖に有する高分子の総称であって、エチレンテレフタレート、プロピレンテレフタレート、エチレン−２，６−ナフタレート、ブチレンテレフタレート、プロピレン−２，６−ナフタレート、エチレン−α，β−ビス（２−クロロフェノキシ）エタン−４，４’−ジカルボキシレートなどから選ばれた少なくとも１種の構成成分とするものを好ましく用いることができる。
【００７６】
上記ポリエステルを使用したポリエステルフィルムは、二軸配向されたものであるのが好ましい。二軸配向ポリエステルフィルムとは、一般に、未延伸状態のポリエステルシート又はフィルムを長手方向および長手方向に直行する幅方向に各々２．５〜５倍程度延伸され、その後、熱処理を施されて、結晶配向が完了されたものであり、広角Ｘ線回折で二軸配向のパターンを示すものをいう。ポリエステルフィルムが二軸配向している場合には、熱安定性、特に寸法安定性や機械的強度が十分で、平面性も良好である。
【００７７】
また、ポリエステルフィルム中には、各種添加剤、例えば、酸化防止剤、耐熱安定剤、耐候安定剤、紫外線吸収剤、有機系易滑剤、顔料、染料、有機又は無機の微粒子、充填剤、帯電防止剤、核剤などがその特性を悪化させない程度に添加されていてもよい。
【００７８】
ポリエステルフィルムの厚みは特に限定されるものではなく、用途や種類に応じて適宜選択されるが、機械的強度、ハンドリング性などの点から、通常は好ましくは１０〜５００μｍ、より好ましくは１５〜２５０μｍ、最も好ましくは２０〜１００μｍである。また、ポリエステルフィルムは、共押出しによる複合フィルムであってもよいし、得られたフィルムを各種の方法で貼り合わせたフィルムであっても良い。
【００７９】
［樹脂層の製造方法］
本発明の積層フィルムの樹脂層の製造方法について以下に例を示すが、以下に示す材料、使用量、割合、処理内容、処理手順等は、本発明の趣旨を逸脱しない限り適宜変更することができる。したがって、本発明の範囲は以下に示す例により限定的に解釈されるべきものではない。
【００８０】
本発明の樹脂層は、アクリル樹脂（Ａ）および、またはアクリル樹脂（Ｆ）の少なくとも１種から選ばれるアクリル樹脂と、無機粒子（Ｂ）を含むと、樹脂層の透明性、耐スクラッチ性、アンチブロッキング性に優れ、好ましい。
【００８１】
また、樹脂層中には、必要に応じて、（Ａ）、（Ｆ）および(Ｂ)以外の他の化合物、例えば、ポリエステル樹脂、アクリル樹脂、ウレタン樹脂などのポリマー樹脂、カルボジイミド化合物、オキサゾリン化合物、アジリジン化合物、チタンキレートなどのチタネート系カップリング剤、メチロール化あるいはアルキロール化したメラミン化合物を含んでいてもよい。また、各種添加剤、例えば、有機系易滑剤、有機又は無機の微粒子、帯電防止剤などがその特性を悪化させない程度に添加されていてもよい。
【００８２】
特に（Ａ）、（Ｆ）および(Ｂ)以外の他の化合物として、オキサゾリン化合物、およびまたはメラミン化合物が好ましく、特にメラミン化合物を含有することが好ましい。
【００８３】
メラミン系化合物としては、例えば、メラミン、メラミンとホルムアルデヒドを縮合して得られるメチロール化メラミン誘導体、メチロール化メラミンに低級アルコールを反応させて部分的あるいは完全にエーテル化した化合物、及びこれらの混合物などを用いることができる。具体的には、トリアジンとメチロール基を有する化合物が特に好ましい。またメラミン系化合物としては単量体、２量体以上の多量体からなる縮合物にいずれでもよく、これらの混合物でもよい。エーテル化に用いられる低級アルコールとしては、メチルアルコール、エチルアルコール、イソプロピルアルコール、ｎ−ブタノール、イソブタノールなどを用いることができる。基としては、イミノ基、メチロール基、あるいはメトキシメチル基やブトキシメチル基等のアルコキシメチル基を１分子中に有するもので、イミノ基型メチル化メラミン樹脂、メチロール基型メラミン樹脂、メチロール基型メチル化メラミン樹脂、完全アルキル型メチル化メラミン樹脂などである。その中でもメチロール化メラミン樹脂が最も好ましい。更に、メラミン系化合物の熱硬化を促進するため、例えばｐ−トルエンスルホン酸などの酸性触媒を用いてもよい。
【００８４】
このようなメラミン系化合物用いると、メラミン系化合物の自己縮合による塗膜硬度アップによる耐スクラッチ性向上が見られるだけでなく、アクリル樹脂に含まれる水酸基やカルボン基とメラミン系化合物の反応が進行し、より強固な樹脂層を得ることができ、耐スクラッチ性に優れるフィルムを得ることができる。更には樹脂層中の無機粒子（Ｂ）の脱落抑制効果によって、アンチブロッキング性発現に必要な凹凸構造の凸部の削れを防止することができる。
【００８５】
［積層フィルムの製造方法］
本発明の積層フィルムの製造方法について以下に例を示して説明するが、以下に示す材料、使用量、割合、処理内容、処理手順等は、本発明の趣旨を逸脱しない限り適宜変更することができる。したがって、本発明の範囲は以下に示す例により限定的に解釈されるべきものではない。
【００８６】
本発明の積層フィルムは、アクリル樹脂（Ａ）を構成するアクリルモノマー（ａ)と、無機粒子（Ｂ）を含有する樹脂組成物（ｂ）をポリエステルフィルム上へ塗布し、樹脂組成物が溶媒を含む場合には、溶媒を乾燥させることによって、ポリエステルフィルム上に樹脂層を形成することによって得ることができる。
また、アクリル樹脂（Ｆ）を構成するアクリルモノマー（ｆ)と、無機粒子（Ｂ）を含有する樹脂組成物（ｂ）をポリエステルフィルム上へ塗布し、樹脂組成物が溶媒を含む場合には、溶媒を乾燥させることによって、ポリエステルフィルム上に樹脂層を形成することによって得ることができる。
【００８７】
また本発明において、樹脂組成物に溶媒を含有せしめる場合は、溶媒として水系溶媒を用いることが好ましい。水系溶媒を用いることで、乾燥工程での溶媒の急激な蒸発を抑制でき、均一な組成物層を形成できるだけでなく、環境負荷の点で優れているためである。
【００８８】
ここで、水系溶媒とは、水、または水とメタノール、エタノール、イソプロピルアルコール、ブタノール等のアルコール類、アセトン、メチルエチルケトンなどのケトン類、エチレングリコール、ジエチレングリコール、プロピレングリコール等のグリコール類など水に可溶である有機溶媒が任意の比率で混合させているものを指す。
【００８９】
また、本発明において、水系溶媒を用いる場合には、アクリル樹脂（Ａ）を構成するアクリルモノマー（ａ）やアクリル樹脂（Ｆ）を構成するアクリルモノマー（ｆ）、無機粒子（Ｂ）を含有する樹脂組成物（ｂ）を含有した水系塗剤を塗布することが好ましい。これは水系塗剤として塗布することで、有機溶媒系塗剤と比べ、溶媒が乾燥した状態において、水分散化剤もしくは乳化剤が塗膜表層に配列するため、上述したアクリロイル基のラジカル重合反応の硬化阻害が抑制され、樹脂層の厚みが薄膜でも耐スクラッチ性に優れるためである。
【００９０】
なお、アクリル樹脂（Ａ）を構成するアクリルモノマー（ａ）や、無機粒子（Ｂ）を含有する樹脂組成物（ｂ）を水系塗剤化する方法としては、アクリル樹脂（Ａ）を構成するアクリルモノマー（ａ）や、無機粒子（Ｂ）を含有する樹脂組成物（ｂ）にカルボン酸やスルホン酸といった親水基を含有せしめる方法や、乳化剤を用いてエマルジョン化する方法があげられる。
【００９１】
樹脂組成物のポリエステルフィルムへの塗布方法はインラインコート法であることが好ましい。インラインコート法とは、ポリエステルフィルムの製造の工程内で塗布を行う方法である。具体的には、ポリエステル樹脂を溶融押し出ししてから二軸延伸後熱処理して巻き上げるまでの任意の段階で塗布を行う方法を指し、通常は、溶融押出し後・急冷して得られる実質的に非晶状態の未延伸（未配向）ポリエステルフィルム（Ａフィルム）、その後に長手方向に延伸された一軸延伸（一軸配向）ポリエステルフィルム（Ｂフィルム）、またはさらに幅方向に延伸された熱処理前の二軸延伸（二軸配向）ポリエステルフィルム（Ｃフィルム）の何れかのフィルムに塗布する。
【００９２】
本発明では、結晶配向が完了する前の上記Ａフィルム、Ｂフィルム、の何れかのポリエステルフィルムに、樹脂組成物を塗布し、その後、ポリエステルフィルムを一軸方向又は二軸方向に延伸し、溶媒の沸点より高い温度で熱処理を施しポリエステルフィルムの結晶配向を完了させるとともに樹脂層を設ける方法を採用することが好ましい。この方法によれば、ポリエステルフィルムの製膜と、樹脂組成物の塗布乾燥（すなわち、樹脂層の形成）を同時に行うことができるために製造コスト上のメリットがある。また、塗布後に延伸を行うために樹脂層の厚みをより薄くすることが容易である。
【００９３】
中でも、長手方向に一軸延伸されたフィルム（Ｂフィルム）に、樹脂組成物を塗布し、その後、幅方向に延伸し、熱処理する方法が優れている。未延伸フィルムに塗布した後、二軸延伸する方法に比べ、延伸工程が１回少ないため、延伸による組成物層の欠陥や亀裂が発生しづらく、透明性や平滑性に優れた組成物層を形成できるためである。
【００９４】
更に、インラインコート法で樹脂層を設けることにより、樹脂層が硬化しきる前に樹脂層を延伸することが可能となり、簡便になだらかな凹凸構造を形成することができる。さらにその凹凸構造は、樹脂層の厚みが３００ｎｍ以上となることで、より顕著な凹凸構造を形成することができる。その結果、樹脂層に大きな突起を作らずとも、フィルムのアンチブロッキング性を発現することができる。なお、このなだらかな凹凸構造は、小阪研究所製三次元粗さ計を用いて測定されるマクロ表面粗さが５〜５０ｎｍであることを意味する。
【００９５】
本発明において該樹脂層は、上述した種々の利点から、インラインコート法により設けられることが好ましい。ここで、ポリエステルフィルムへの樹脂組成物の塗布方式は、公知の塗布方式、例えばバーコート法、リバースコート法、グラビアコート法、ダイコート法、ブレードコート法等の任意の方式を用いることができる。
【００９６】
したがって、本発明において最良の樹脂層の形成方法は、水系溶媒を用いた樹脂組成物を、ポリエステルフィルム上にインラインコート法を用いて塗布し、乾燥、熱処理することによって形成する方法である。またより好ましくは、一軸延伸後のＢフィルムに樹脂組成物をインラインコートする方法である。本発明の積層フィルムの製造方法において、乾燥は樹脂組成物の溶媒の除去を完了させるために、８０〜１３０℃の温度範囲で実施することができる。また、熱処理はポリエステルフィルムの結晶配向を完了させるとともに樹脂組成物の熱硬化を完了させ樹脂層の形成を完了させるために、１６０〜２４０℃の温度範囲で実施することができる。
【００９７】
次に、本発明の積層フィルムの製造方法について、ポリエステルフィルムとしてポリエチレンテレフタレート（以下、ＰＥＴ）フィルムを用いた場合を例にして説明するが、これに限定されるものではない。まず、ＰＥＴのペレットを十分に真空乾燥した後、押出機に供給し、約２８０℃でシート状に溶融押し出し、冷却固化せしめて未延伸（未配向）ＰＥＴフィルム（Ａフィルム）を作製する。このフィルムを８０〜１２０℃に加熱したロールで長手方向に２．５〜５．０倍延伸して一軸配向ＰＥＴフィルム（Ｂフィルム）を得る。このＢフィルムの片面に所定の濃度に調製した本発明の樹脂組成物を塗布する。
【００９８】
この時、塗布前にＰＥＴフィルムの塗布面にコロナ放電処理等の表面処理を行ってもよい。コロナ放電処理等の表面処理を行うことで、樹脂組成物のＰＥＴフィルムへの濡れ性が向上し、樹脂組成物のはじきを防止し、均一な塗布厚みの樹脂層を形成することができる。塗布後、ＰＥＴフィルムの端部をクリップで把持して８０〜１３０℃の熱処理ゾーン（予熱ゾーン）へ導き、樹脂組成物の溶媒を乾燥させる。乾燥後幅方向に１．１〜５．０倍延伸する。引き続き１６０〜２４０℃の熱処理ゾーン（熱固定ゾーン）へ導き１〜３０秒間の熱処理を行い、結晶配向を完了させる。
【００９９】
この熱処理工程（熱固定工程）で、必要に応じて幅方向、あるいは長手方向に３〜１５％の弛緩処理を施してもよい。かくして得られた積層フィルムは透明性、耐スクラッチ性、アンチブロッキング性に優れた積層フィルムとなる。
【０１００】
なお、本発明の積層フィルムは、樹脂層とポリエステル層の間に中間層を設けても良いが、中間層を設ける場合は、中間層を積層したフィルムの巻き取り時や、その後の本発明の樹脂層を設けるまでの工程において、フィルムにキズがつく場合がある。そのため、本発明では、樹脂層とポリエステル層が直接積層されていることが好ましい。
【０１０１】
［特性の測定方法および効果の評価方法］
本発明における特性の測定方法および効果の評価方法は次のとおりである。
【０１０２】
（１）ヘイズ（透明性）
ヘイズの測定は、常態（２３℃、相対湿度５０％）において、積層フィルムサンプルを４０時間放置した後、日本電色工業（株）製濁度計「ＮＤＨ５０００」を用いて、ＪＩＳ  Ｋ  ７１３６「透明材料のヘイズの求め方」（２０００年版）に準ずる方式で行った。なお、サンプルの樹脂層が積層された面側から光を照射して測定した。サンプルは一辺５０ｍｍの正方形のものを１０サンプル準備し、それぞれ１回ずつ、合計１０回測定した平均値をサンプルのヘイズ値とした。
また、透明性はヘイズ値により、４段階評価を行った。×は実用上問題のあるレベル、△は実用レベルであり、ＡとＳのものは良好とした。
Ｓ：０．６％以下
Ａ：０．６％を超えて１．０％以下
Ｂ：１．０％を超えて２．０％以下
Ｃ：２．０％を超える。
【０１０３】
（２）耐スクラッチ性
スチールウール（ボンスター＃００００、日本スチールウール（株）製）を荷重２００ｇ／ｃｍ２で１０往復擦過し、積層フィルムの表面における傷の発生の有無を目視で確認し、下記評価を実施した。
Ｓ：傷なし
Ａ：傷１〜５本
Ｂ：傷６〜１０本
Ｃ：傷１１本以上。
【０１０４】
（３）アンチブロッキング性
積層フィルムの樹脂層同士を貼り合わせ、荷重１ｋｇ／ｃｍ２で加圧し、常温で２４時間保管した。その後積層フィルムを剥がす際のフィルムのブロッキング（貼りつき）の有無を目視で確認し、下記評価を実施した。
Ａ：ブロッキングなし
Ｂ：一部ブロッキングあり
Ｃ：全面ブロッキングあり
（４）接着性
積層フィルムの樹脂層側に１ｍｍ２のクロスカットを１００個入れ、“セロテープ”（登録商標）（ニチバン（株）製、ＣＴ４０５ＡＰ）を貼り付け、ハンドローラーで１．５ｋｇ／ｃｍ２の荷重で押しつけた後、積層フィルムに対して９０度方向に急速に剥離した。接着性は残存した格子の個数により、４段階評価を行った。評価は１０回実施した平均の値で行った。Ｃは実用上問題のあるレベル、Ｂは実用レベルであり、ＡとＳのものは良好とした。
Ｓ：９０〜１００個残存
Ａ：８０〜８９個残存
Ｂ：５０〜７９個残存
Ｃ：０〜５０個未満残存。
【０１０５】
（５）樹脂層に含有する粒子の数平均粒子径
樹脂層に含有する粒子の数平均粒子径は、透過型電子顕微鏡（ＴＥＭ）により積層フィルムの断面構造を観察することにより求めた。倍率を５０万倍とし、その画面内に存在する１０個の粒子の外径を、１０視野について合計１００個の粒子を測定し、その平均粒子径を求めた。画面内に１０個の粒子が存在しない場合は、同じ条件で別の箇所を観察し、その画面内に存在する粒子の外径を測定して、合計で１００個の粒子の外径を測定して平均値とした。ここで外径とは、粒子の最大の径（つまり粒子の長径であり、粒子中の最も長い径を示す）を表し、内部に空洞を有する粒子の場合も同様に、粒子の最大の径を表す。
【０１０６】
（６）樹脂層の膜厚
透過型電子顕微鏡（ＴＥＭ）を用いて断面を観察することにより、ポリエステルフィルム上の樹脂層の厚みを測定した。樹脂層の厚みは、ＴＥＭにより１０万倍の倍率で撮影した画像から樹脂層の厚みを読み取った。合計で２０点の樹脂層厚みを測定して平均値とした。
【０１０７】
試料調整：ＲｕＯ４染色ＦＩＢ法
ＳＭＩ３２００ＳＥ（ＳＩＩＮＴ（株）製）
ＦＢ−２０００Ａ  ＩＩ  Ｍｉｃｒｏ  Ｓａｍｐｌｉｎｇ  Ｓｙｓｔｅｍ（日立（株）製）
Ｓｔｒａｔａ４００Ｓ（ＦＥＩ社製）
観察装置：高分解透過型電子顕微鏡（日立製  Ｈ９０００ＵＨＲ  ＩＩ）
観察条件：加速電圧３００ｋＶ
（７）ミクロ表面粗さ（Ｒａ−１）
ＢＲＵＫＥＲ製ＡＦＭ（Ａｔｏｍｉｃ  Ｆｏｒｃｅ  Ｍｉｃｒｏｓｃｏｐｅ（原子間力顕微鏡））「Ｄｉｍｅｎｓｉｏｎ  Ｉｃｏｎ  ＳｃａｎＡｓｙｓｔ」のＳｃａｎＡｓｙｓｔ  Ａｉｒモードにて、積層フィルムの樹脂層側表面を測定範囲１０μｍ×１０μｍ、測定ライン数５１２本、測定レート１．０Ｈｚで測定し、得られた表面情報から、ＪＩＳ−Ｂ−０６０１−１９９４に定められた方法にて算術平均粗さ（Ｒａ）を算出した。具体的には、ソフトウェアとして「ＮａｎｏＳｃｏｐｅ  Ａｎａｌｙｓｉｓ」を用い、「Ｆｌａｔｔｅｎ  Ｏｒｄｅｒ」の「３ｒｄ」を選択し、三次元でのうねり処理を行なう。その後「Ｒｏｕｇｈｎｅｓｓ」を選択し、該画面の「Ｉｍａｇｅ  Ｒａ」に記載される数値を算術平均粗さとする。また、合計１０回測定し、最大値と最小値を除いた計８個のデータの平均値をサンプルの算術平均粗さ（Ｒａ）をミクロ表面粗さ（Ｒａ−１）として求めた。
【０１０８】
（８）マクロ表面粗さ（Ｒａ−２）
積層フィルムの樹脂層側表面を３次元表面粗さ計（小坂研究所製、ＥＴ−４０００Ａ）を用い、次の条件で触針法により測定を行い、得られる中心線面粗さ（ＳＲａ）をマクロ表面粗さ（Ｒａ−２）として求めた。
なお、測定はサンプリング場所を変え、１０サンプル測定し、その最大値と最小値を除いた８点の平均値を採用した。
針径 ０．５（μｍＲ）
針の押し付け圧力 １００（μＮ）
縦倍率          ２００００（倍）
低域ＣＵＴ ＯＦＦ ２００（μｍ）
広域ＣＵＴ  ＯＦＦ  ０（μｍ）
測定速度 １００（μｍ／ｓ）
測定間隔 Ｘ方向１（μｍ）、Ｙ方向５（μｍ）
記録本数 ８１本
ヒステリシス幅 ０．０００（μｍ）
基準面積 Ｘ方向１ｍｍ、Ｙ方向０．４ｍｍ。  
（９）粒子存在比率
（６）に記載の方法で得られた断面ＴＥＭの画像（倍率１０万倍）について、ソフトウェア（画像処理ソフトＩｍａｇｅＪ／開発元：アメリカ国立衛星研究所（ＮＩＨ））にて、ホワイトバランスを最明部と最暗部が８ｂｉｔのトーンカーブに収まるように調整した。さらに黒色部（無機粒子）が明確に見分けられるようにコントラストを調整した。
【０１０９】
次に得られた画像について、樹脂層表面から樹脂層厚みの１０％の位置までの範囲における黒色部の割合を粒子存在比率（Ｐ−１）、樹脂層表面から樹脂層厚みの４０％の位置から６０％の位置までの範囲における黒色部の割合を粒子存在比率（Ｐ−２）とした。
【０１１０】
＜参考例１＞アクリル樹脂（Ａ）成分を構成するアクリルモノマー（ａ−１）を含有するエマルジョン（ＥＭ−５）
攪拌機を取り付けたフラスコに、アクリルモノマー（ａ−１）（ジペンタヘキサアクリレート（日本化薬（株）製  ＫＡＹＡＲＡＤ  ＤＰＨＡ））１００重量部、乳化剤としてポリオキシエチレン多環フェニルエーテル硫酸エステル塩（日本乳化剤社製  ニューコール７０７ＳＦ）の１０重量％水溶液７９重量部、ポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１１１】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−１）含有エマルジョン（ＥＭ−５）を得た。エマルジョン（ＥＭ−５）の固形分濃度は３０重量％である。
【０１１２】
＜参考例２＞無機粒子（Ｂ）を含有する樹脂組成物（ｂ−２）
メルカプトプロピルトリメトキシシラン２２１重量部と、ジブチル錫ジラウリレート１部とメチルエチルケトンからなる溶液に対し、イソホロンジイソシアネート２２２重量部およびパーフルオロポリエーテルジオール（ソルベイソレクシス社製ＦＬＵＯＲＯＬＩＮＫ  Ｄ１０Ｈ）３０重量部を攪拌しながら５０℃で1時間かけて滴下後、７０℃で３時間過熱攪拌した。これに多官能アクリレート（新中村化学（株）製“ＮＫエステル” Ａ−ＴＭＭ−３ＬＭ−Ｎ）５４９重量部を３０℃で１時間かけて滴下後、６０℃で１０時間かけて攪拌することで、アクリロイル基含有粒子変性剤（ｂ−１）が得られる。
【０１１３】
次いで、得られたアクリロイル基含有粒子変性剤（ｂ−１）５０重量部、コロイダルシリカ水分散体（日産化学製“スノーテックＯＬ”粒子径４０ｎｍ）５０重量部、イオン交換水０．１２重量部、およびｐ−ヒドロキシフェニルモノメチルエーテル０．０１重量部の混合液を、６０℃で４時間攪拌後、オルト蟻酸メチルエステル１．３６重量部を添加し、さらに１時間同一温度で過熱攪拌することで、無機粒子（Ｂ）を含有するアクリロイル基を含む樹脂組成物（ｂ−２）を得た。
【０１１４】
＜参考例３＞アクリル樹脂（Ａ）成分を構成するアクリルモノマー（ａ−１）と、無機粒子（Ｂ）を含有する樹脂組成物（ｂ−２）を含有するエマルジョン（ＥＭ−１）
攪拌機を取り付けたフラスコに、アクリルモノマー（ａ−１）（ジペンタヘキサアクリレート（日本化薬（株）製  ＫＡＹＡＲＡＤ  ＤＰＨＡ））８０重量部、無機粒子（Ｂ）を含有するアクリロイル基を含む樹脂組成物（ｂ−２）２０重量部、乳化剤としてポリオキシエチレン多環フェニルエーテル硫酸エステル塩（日本乳化剤社製  ニューコール７０７ＳＦ）の１０％水溶液７９重量部、およびポリオキシエチレンラウリルエーテル（花王（株）製エマルゲン１０４Ｐ）２．１重量部を添加し、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１１５】
次に上記のエマルジョンを７０ＭＰａの圧力下で、高圧ホモジナイザー（みずほ工業社製マイクロフルイタイザーＭ１１０Ｙ）により微細化処理し、アクリル樹脂（Ａ）成分を構成するアクリルモノマー（ａ−１）と無機粒子（Ｂ）を含有する樹脂組成物（ｂ−２）を含有するエマルジョン（ＥＭ−１）を得た。エマルジョン（ＥＭ−１）の固形分濃度は３０重量％である。
【０１１６】
＜参考例４＞アクリル樹脂（Ａ）成分を構成するアミド結合含有アクリルモノマー（ａ−２）と、無機粒子（Ｂ）を含有する樹脂組成物（ｂ−２）を含有するエマルジョン（ＥＭ−２）
攪拌機を取り付けたフラスコに、２，６−ジ−ｔ−ブチル−ｐ−クレゾール０．０２４ｇ、エチレンジオール１５ｇ、および２．４−トリレンジイソシアナート（三井化学ポリウレタン社製“ＴＯＬＤＹ−１００”）１２ｇおよびメチルエチルケトンを仕込み、ジラウリル酸ジブチル錫を０．０８０ｇ添加した後、６０℃まで昇温し、１．５時間加熱した。次いで反応混合物を水浴にて冷却し、ここに、テトラメチロールメタントリアクリレート（新中村化学株式会社製“ＮＫエステル”Ａ−ＴＭＭ−３ＬＭ−Ｎ）３５ｇをメチルエチルケトンで固形分濃度５０質量％に希釈したものを添加した。６０℃まで昇温し、４時間加熱し、一般式１で示されるアクリルモノマー（ａ−２）を得た。
攪拌機を取り付けたフラスコに、ジペンタヘキサアクリレート（日本化薬（株）製  ＫＡＹＡＲＡＤ  ＤＰＨＡ）３０部、下記式１に示すアクリルモノマー（ａ−２）５０重量部、無機粒子（Ｂ）を含有する樹脂組成物（ｂ−２）２０重量部、乳化剤としてポリオキシエチレン多環フェニルエーテル硫酸エステル塩（日本乳化剤社製  ニューコール７０７ＳＦ）の１０％水溶液７９重量部、およびポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１１７】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−３）含有エマルジョン（ＥＭ−２）を得た。エマルジョン（ＥＭ−２）の固形分濃度は３０重量％である。
（式１）アクリルモノマー（ａ−２）  
【０１１８】
【化８】
2017022765.tif 000009
【０１１９】
＜参考例５＞アクリル樹脂（Ａ）成分を構成するアミド結合含有アクリルモノマー（ａ−３）と、無機粒子（Ｂ）を含有する樹脂組成物（ｂ−２）を含有するエマルジョン（ＥＭ−３）
攪拌機を取り付けたフラスコに、２，６−ジ−ｔ−ブチル−ｐ−クレゾール０．０２４ｇ、エチレンジオール１５ｇ、および３−イソシアネートメチル−３，５，５−トリメチルシクロヘキシルイソシアネート（住友化学バイエルウレタン株式会社製、デスモジュールＩ）１２ｇおよびメチルエチルケトンを仕込み、ジラウリル酸ジブチル錫を０．０８０ｇ添加した後、６０℃まで昇温し、１．５時間加熱した。次いで反応混合物を水浴にて冷却し、ここに、テトラメチロールメタントリアクリレート（新中村化学株式会社製“ＮＫエステル”Ａ−ＴＭＭ−３ＬＭ−Ｎ）３５ｇをメチルエチルケトンで固形分濃度５０質量％に希釈したものを添加した。６０℃まで昇温し、４時間加熱し、式８で得られるアクリルモノマー（ａ−３）を得た。
次いで、攪拌機を取り付けたフラスコに、ジペンタヘキサアクリレート（日本化薬（株）製  ＫＡＹＡＲＡＤ  ＤＰＨＡ）３０部、アクリルモノマー（ａ−３）５０重量部、無機粒子（Ｂ）を含有する樹脂組成物（ｂ−２）２０重量部、乳化剤としてポリオキシエチレン多環フェニルエーテル硫酸エステル塩（日本乳化剤社製  ニューコール７０７ＳＦ）の１０％水溶液７９重量部、ポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１２０】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−３）含有エマルジョン（ＥＭ−３）を得た。エマルジョン（ＥＭ−３）の濃度は３０％である。
（式８）アクリルモノマー（ａ−３）
【０１２１】
【化９】
2017022765.tif 000010
【０１２２】
＜参考例６＞アクリル樹脂（Ａ）成分を構成するアミド結合含有アクリルモノマー（ａ−２）を含有するエマルジョン（ＥＭ−４）  
攪拌機を取り付けたフラスコに、ジペンタヘキサアクリレート（日本化薬（株）製ＫＡＹＡＲＡＤ  ＤＰＨＡ）３０重量部、得られたアクリルモノマー（ａ−２）５０重量部、乳化剤としてポリオキシエチレン多環フェニルエーテル硫酸エステル塩（日本乳化剤社製  ニューコール７０７ＳＦ）の１０重量％水溶液７９重量部、ポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１２３】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−２）含有エマルジョン（ＥＭ−４）を得た。
【０１２４】
＜参考例７＞アクリル樹脂（Ａ）成分を構成するアミド結合含有アクリルモノマー（ａ−２）と、無機粒子（Ｂ）を含有する樹脂組成物（ｂ−２）を含有するエマルジョン（ＥＭ−６）  
攪拌機を取り付けたフラスコに、ジペンタヘキサアクリレート（日本化薬（株）製  ＫＡＹＡＲＡＤ  ＤＰＨＡ）３０部、アクリルモノマー（ａ−２）５０重量部、無機粒子（Ｂ）を含有する樹脂組成物（ｂ−２）４０重量部、乳化剤としてポリオキシエチレン多環フェニルエーテル硫酸エステル塩（日本乳化剤社製  ニューコール７０７ＳＦ）の１０重量％水溶液７９重量部、ポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１２５】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−２）含有エマルジョン（ＥＭ−６）を得た。エマルジョン（ＥＭ−６）の固形分濃度は３０重量％である。
＜参考例８＞  無機粒子（Ｂ）を含有する樹脂組成物（ｂ−３）
アクリロイル基含有粒子変性剤（ｂ−１）５０重量部、シリカ粒子水分散体（Ｍｉｃｒｏｍｏｄ社製“Ｓｉｃａｓｔａｒ”４３−０２−１０３  粒子径１０００ｎｍ）５０重量部、イオン交換水０．１２重量部、およびｐ−ヒドロキシフェニルモノメチルエーテル０．０１部の混合液を、６０℃で４時間攪拌後、オルト蟻酸メチルエステル１．３６部を添加し、さらに１時間同一温度で過熱攪拌することで、無機粒子（Ｂ）を含有する樹脂組成物（ｂ−３）を得た。
【０１２６】
＜参考例９＞アクリル樹脂（Ａ）成分を構成するアクリルモノマー（ａ−１）と、無機粒子（Ｂ）を含有する樹脂組成物（ｂ−３）を含有するエマルジョン（ＥＭ−７）
攪拌機を取り付けたフラスコに、アクリルモノマー（ａ−２）（ジペンタヘキサアクリレート（日本化薬（株）製  ＫＡＹＡＲＡＤ  ＤＰＨＡ））８０重量部、無機粒子（Ｂ）を含有する樹脂組成物（ｂ−３）２０重量部、乳化剤としてポリオキシエチレン多環フェニルエーテル硫酸エステル塩（日本乳化剤社製  ニューコール７０７ＳＦ）の１０重量％水溶液７９重量部、ポリオキシエチレンラウリルエーテル（花王（株）製エマルゲン１０４Ｐ）２．１重量部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１２７】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−２）含有エマルジョン（ＥＭ−７）を得た。エマルジョン（ＥＭ−７）の固形分濃度は３０重量％である。
＜参考例１０＞  無機粒子（Ｂ）を含有する樹脂組成物（ｂ−４）
アクリロイル基含有粒子変性剤（ｂ−１）５０重量部、シリカ粒子水分散体（Ｍｉｃｒｏｍｏｄ社製“Ｓｉｃａｓｔａｒ”４３−０２−５０３  粒子径５０００ｎｍ）５０重量部、イオン交換水０．１２重量部、およびｐ−ヒドロキシフェニルモノメチルエーテル０．０１重量部の混合液を、６０℃で４時間攪拌後、オルト蟻酸メチルエステル１．３６部を添加し、さらに１時間同一温度で過熱攪拌することで、無機粒子（Ｂ）を含有する樹脂組成物（ｂ−４）を得た。
【０１２８】
＜参考例１１＞アクリル樹脂（Ａ）成分を構成するアクリルモノマー（ａ−１）と、無機粒子（Ｂ）を含有する樹脂組成物（ｂ−４）を含有するエマルジョン（ＥＭ−８）
攪拌機を取り付けたフラスコに、アクリルモノマー（ａ−１）（ジペンタヘキサアクリレート（日本化薬（株）製  ＫＡＹＡＲＡＤ  ＤＰＨＡ））８０重量部、無機粒子（Ｂ）を含有する樹脂組成物（ｂ−４）２０重量部、乳化剤としてポリオキシエチレン多環フェニルエーテル硫酸エステル塩（日本乳化剤社製  ニューコール７０７ＳＦ）の１０％水溶液７９重量部、ポリオキシエチレンラウリルエーテル（花王（株）製エマルゲン１０４Ｐ）２．１部、イオン交換水１２８．９重量部を投入し、攪拌混合した。その後氷浴で冷却しながら超音波分散機（ＳＭＴ社製ＵＨ−６００Ｓ）を用いて１２０秒間の超音波照射を３回行い、エマルジョンを得た。
【０１２９】
次に上記のエマルジョンを７０ＭＰａの圧力下で、高圧ホモジナイザー（みずほ工業社製マイクロフルイタイザーＭ１１０Ｙ）により微細化処理し、アクリルモノマー（ａ−２）含有エマルジョン（ＥＭ−８）を得た。エマルジョン（ＥＭ−８）の固形分濃度は３０重量％である。
【０１３０】
＜参考例１２＞無機粒子（Ｂ）の表面にアクリル樹脂（Ｇ）を有する組成物（Ｂ−３）とアクリル樹脂（Ｆ）を含有するエマルジョン（ＥＭ−１０）  
攪拌機、温度計、還流冷却管の備わった通常のアクリル樹脂反応槽に、溶剤としてイソプロピルアルコール１００部を仕込み、加熱攪拌して１００℃に保持した。
この中に、（メタ）アクリレート（ｇ’１）として、ｎ＝１９のノナデシルメタクリレート５０部、（メタ）アクリレート（ｇ’２）として、２個の環を有するイソボニルメタクリレート５０部を３時間かけて滴下した。そして、滴下終了後、１００℃で１時間加熱し、次にｔ−ブチルパーオキシ２エチルヘキサエート１部からなる追加触媒混合液を仕込んだ。次いで、１００℃で３時間加熱した後冷却し、アクリル樹脂（Ｇ１）を得た。
また、  攪拌機、温度計、還流冷却管の備わった通常のアクリル樹脂反応槽に、溶剤としてイソプロピルアルコール１００部を仕込み、加熱攪拌して１００℃に保持した。この中に水酸基を有する（メタ）アクリレート（ｆ’３）として、２−ヒドロキシエチルアクリレート４０部、その他（メタ）アクリル酸エチル２０部、メタクリル酸メチル２０部を３時間かけて滴下した。そして、滴下終了後、１００℃で１時間加熱し、次にｔ−ブチルパーオキシ２エチルヘキサエート１部からなる追加触媒混合液を仕込んだ。次いで、１００℃で３時間加熱した後冷却し、アクリル樹脂（Ｆ−１）を得た。
【０１３１】
水系溶媒中に、無機粒子（Ｂ）（“NanoTek”Ａｌ２Ｏ３スラリー（シーアイ化成株式会社製  数平均粒子径３０ｎｍ）と上記アクリル樹脂（Ｇ−１）を順に添加し、以下の方法で分散せしめ、その後アクリル樹脂（Ｆ１）を添加し、粒子（Ｂ）、アクリル樹脂（Ｇ）、アクリル樹脂（Ｆ）の混合組成物（Ｂ−３）含有するエマルジョン（ＥＭ−１０）を得た。（前記（ii）の方法。）
無機粒子（Ｂ）およびアクリル樹脂（Ｆ１）、アクリル樹脂（Ｇ−１）の添加量比（質量比）は、（Ｂ）／（Ｆ−１）／（Ｇ−１）＝５０／４０／１０とした（なお質量比は、小数点第１位を四捨五入して求めた）。分散処理は、ホモミキサーを用いて行い、周速１０ｍ／ｓで５時間回転させることによって行った。また、最終的に得られた組成物（Ｂ−３）における、粒子（Ｂ）、アクリル樹脂（Ｆ−１）、アクリル樹脂（Ｇ）の質量比は、（Ｂ）／（Ｆ−１）／（Ｇ）＝５０／５０であった（なお、質量比は小数点第１位を四捨五入して求めた）。
【０１３２】
なお、得られた組成物（Ｂ−３）を、日立卓上超遠心機（日立工機株式会社製：ＣＳ１５０ＮＸ）により遠心分離を行い（回転数３０００ｒｐｍ、分離時間３０分）、無機粒子（Ｂ）（及び無機粒子（Ｂ）の表面に吸着したアクリル樹脂（Ｆ−１））を沈降させた後、上澄み液を除去し、沈降物を濃縮乾固させた。濃縮乾固した沈降物をＸ線光電子分光法（ＸＰＳ）により分析した結果、無機粒子（Ｂ）の表面にアクリル樹脂（Ｆ−１）が存在することが確認された。つまり、無機粒子（Ｂ）の表面には、アクリル樹脂（Ｆ−１）が吸着・付着しており、得られた組成物（Ｂ−３）が無機粒子（Ｂ）の表面にアクリル樹脂（Ｆ−１）を有する粒子に該当することが判明した。
【０１３３】
＜参考例１３＞無機粒子（Ｂ）の表面にアクリル樹脂（Ｇ）を有する組成物（Ｂ−３）とアクリル樹脂（Ｆ）を含有するエマルジョン（ＥＭ−１１）  
無機粒子（Ｂ）、アクリル樹脂（Ｆ−１）アクリル樹脂（Ｇ−１）の添加量比（質量比）を、（Ｂ）／（Ｆ−１）／（Ｇ−１）＝３２．５／３７．５／３０とした参考例１２と同様の方法で、粒子（Ｂ）とアクリル樹脂（Ｆ−１）の混合組成物（Ｂ−３）含有するエマルジョン（ＥＭ−１１）を得た。
【０１３４】
＜参考例１４＞無機粒子（Ｂ−１）の表面にアクリル樹脂（Ｇ）を有する組成物（Ｂ−３）とアクリル樹脂（Ｆ）をを含有するエマルジョン（ＥＭ−１２）  
無機粒子（Ｂ）として、無機粒子（“NanoTek”ＴｉＯ２スラリー（シーアイ化成株式会社製  数平均粒子径３６ｎｍ）を使用した以外は、参考例１３と同様の方法で、粒子（Ｂ）の表面にアクリル樹脂（Ｇ）を有する組成物（Ｂ−３）とアクリル樹脂（Ｆ−１）の混合組成物（Ｂ−３）含有するエマルジョン（ＥＭ−１２）を得た。
【実施例】
【０１３５】
なお、以下の実施例や比較例にて得られた積層フィルムの特性等を、表に示した。【０１３６】
＜実施例１＞
はじめに、樹脂組成物１を次の通り調製した。
＜樹脂組成物＞
水系溶媒に、上記のエマルジョンを表に記載の比率で混合し、樹脂組成物１を得た。【０１３７】
・アクリル樹脂（Ａ）成分を構成するアクリルモノマー（ａ−１）を含有するエマルジョン（ＥＭ−５）：１００重量部
・無機粒子（Ｂ）日産化学工業（株）製“スノーテックＯＬ”（コロイダルシリカ、粒子径４０ｎｍ）：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜積層フィルム＞
次いで、実質的に粒子を含有しないＰＥＴペレット（極限粘度０．６３ｄｌ／ｇ）を充分に真空乾燥した後、押し出し機に供給し２８５℃で溶融し、Ｔ字型口金よりシート状に押し出し、静電印加キャスト法を用いて表面温度２５℃の鏡面キャスティングドラムに巻き付けて冷却固化せしめた。この未延伸フィルムを９０℃に加熱して長手方向に３．４倍延伸し、一軸延伸フィルム（Ｂフィルム）とした。
次に樹脂組成物１を一軸延伸フィルムのコロナ放電処理面にバーコートを用いて塗布厚み約６μｍで塗布した。樹脂組成物を塗布した一軸延伸フィルムの幅方向両端部をクリップで把持して予熱ゾーンに導き、雰囲気温度７５℃とした後、引き続いてラジエーションヒーターを用いて雰囲気温度を１１０℃とし、次いで雰囲気温度を９０℃として、樹脂組成物を乾燥させ、樹脂層を形成せしめた。引き続き連続的に１２０℃の加熱ゾーン（延伸ゾーン）で幅方向に３．５倍延伸し、続いて２３０℃の熱処理ゾーン（熱固定ゾーン）で２０秒間熱処理を施し、結晶配向の完了した積層フィルムを得た。得られた積層フィルムにおいてＰＥＴフィルムの厚みは５０μｍ、樹脂層の厚みは１０００ｎｍであった。
得られた積層フィルムの特性等を表に示す。
透明性、耐スクラッチ性、アンチブロッキング性、接着性に優れるものであった。【０１３８】
＜実施例２＞
塗液中の樹脂組成物を下記の通り変更した以外は、実施例１と同様の方法で積層フィルムを得た。得られた積層フィルムの特性などを表に示す。【０１３９】
・アクリル樹脂（Ａ）成分を構成するアクリルモノマー（ａ−１）を含有するエマルジョン（ＥＭ−５）：１００重量部
・無機粒子（Ｂ）：触媒化成（株）製“スフェリカ１４０”（シリカ粒子、粒子径１４０ｎｍ）：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜実施例３＞
塗液中の樹脂組成物を下記の通り変更した以外は、実施例１と同様の方法で積層フィルムを得た。
得られた積層フィルムの特性などを表に示す。【０１４０】
・アクリル樹脂（Ａ）成分を構成するアクリルモノマー（ａ−１）を含有するエマルジョン（ＥＭ−５）：１００重量部
・無機粒子（Ｂ）（日本触媒（株）製“シーホスターＫＥＷ−５０”（シリカ粒子、粒子径５００ｎｍ））：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜実施例４＞
塗液中の樹脂組成物を下記の通り変更した以外は、実施例１と同様の方法で積層フィルムを得た。
得られた積層フィルムの特性などを表に示す。【０１４１】
・アクリル樹脂（Ａ）成分を構成するアクリルモノマー（ａ−１）を含有するエマルジョン（ＥＭ−５）：１００重量部
・無機粒子（Ｂ）（日産化学工業（株）製“スノーテックスＯ”（シリカ粒子、粒子径１０ｎｍ））：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜実施例５＞
塗液中の樹脂組成物を下記の通り変更した以外は、実施例１と同様の方法で積層フィルムを得た。得られた積層フィルムの特性などを表に示す。【０１４２】
・アクリル樹脂（Ａ）成分を構成するアクリルモノマー（ａ−１）と、無機粒子（Ｂ）を含有する樹脂組成物（ｂ−２）を含有するエマルジョン（ＥＭ−１）：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−１）に同伴している）
＜実施例６＞
塗液中の樹脂組成物を下記の通り変更した以外は、実施例１と同様の方法で積層フィルムを得た。得られた積層フィルムの特性などを表に示す。【０１４３】
・アクリル樹脂（Ａ）成分を構成するアミド結合含有アクリルモノマー（ａ−２）と、無機粒子（Ｂ）を含有する樹脂組成物（ｂ−２）を含有するエマルジョン（ＥＭ−２）：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−２）に同伴している）
＜実施例７＞
塗液中の樹脂組成物を下記の通り変更した以外は、実施例１と同様の方法で積層フィルムを得た。得られた積層フィルムの特性などを表に示す。【０１４４】
・アクリル樹脂（Ａ）成分を構成するアミド結合含有アクリルモノマー（ａ−２）と、無機粒子（Ｂ）を含有する樹脂組成物（ｂ−２）を含有するエマルジョン（ＥＭ−３）：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−３）に同伴している）
＜実施例８＞
塗液中の樹脂組成物を下記の通り変更した以外は、実施例１と同様の方法で積層フィルムを得た。得られた積層フィルムの特性などを表に示す。【０１４５】
・アクリル樹脂（Ａ）成分を構成するアミド結合含有アクリルモノマー（ａ−２）を含有するエマルジョン（ＥＭ−４）：８０重量部
・無機粒子（Ｂ）（日産化学工業（株）製“スノーテックＯＬ”（コロイダルシリカ、粒子径４０ｎｍ））：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−３）に同伴している）
＜実施例９〜１５＞
樹脂層の膜厚を表に記載の厚みに変更した以外は、実施例６と同様の方法で積層フィルムを得た。得られた積層フィルムの特性などを表に示す。
＜実施例１６＞
塗液中の樹脂組成物を下記の通り変更した以外は、実施例６と同様の方法で積層フィルムを得た。得られた積層フィルムの特性などを表に示す。
・アクリル樹脂（Ａ）成分を構成するアミド結合含有アクリルモノマー（ａ−２）と、無機粒子（Ｂ）を含有する樹脂組成物（ｂ−２）を含有するエマルジョン（ＥＭ−６）  
：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−２）に同伴している）
＜実施例１７＞
塗液中の樹脂組成物を下記の通り変更した以外は、実施例１と同様の方法で積層フィルムを得た。得られた積層フィルムの特性などを表に示す。【０１４６】
・無機粒子（Ｂ）の表面にアクリル樹脂（Ｇ）を有する組成物（Ｂ−３）とアクリル樹脂（Ｆ）を含有するエマルジョン（ＥＭ−１０）：１００重量部
＜実施例１８＞  
塗液中の樹脂組成物を下記の通り変更した以外は、実施例１と同様の方法で積層フィルムを得た。得られた積層フィルムの特性などを表に示す。【０１４７】
・無機粒子（Ｂ）の表面にアクリル樹脂（Ｇ）を有する組成物（Ｂ−３）とアクリル樹脂（Ｆ）を含有するエマルジョン（ＥＭ−１１）：１００重量部
＜実施例１９＞  
塗液中の樹脂組成物を下記の通り変更した以外は、実施例１と同様の方法で積層フィルムを得た。得られた積層フィルムの特性などを表に示す。【０１４８】
・無機粒子（Ｂ−１）の表面にアクリル樹脂（Ｇ）を有する組成物（Ｂ−３）とアクリル樹脂（Ｆ）をを含有するエマルジョン（ＥＭ−１２）：１００重量部
＜実施例２０＞  
塗液中の樹脂組成物を下記の通り変更した以外は、実施例１と同様の方法で積層フィルムを得た。得られた積層フィルムの特性などを表に示す。【０１４９】
・無機粒子（Ｂ）の表面にアクリル樹脂（Ｇ）を有する組成物（Ｂ−３）とアクリル樹脂（Ｆ）を含有するエマルジョン（ＥＭ−１１）：８０重量部
・メラミン系化合物“ベッカミン”（登録商標）ＡＰＭ（大日本インキ工業（株）製）：２０重量部
＜実施例２１、２２＞
樹脂層の膜厚を表に記載の厚みに変更した以外は、実施例１７と同様の方法で積層フィルムを得た。得られた積層フィルムの特性などを表に示す。【０１５０】
＜実施例２３＞
塗液中の樹脂組成物を下記の通り変更した以外は、実施例１と同様の方法で積層フィルムを得た。
得られた積層フィルムの特性などを表に示す。【０１５１】
・アクリル樹脂（Ａ）成分を構成するアクリルモノマー（ａ−１）を含有するエマルジョン（ＥＭ−５）：１００重量部
・無機粒子（Ｂ）（日産化学工業（株）製“スノーテックスＯ”（シリカ粒子、粒子径１０ｎｍ））：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜比較例１＞
塗液中の樹脂組成物の組成を表の通り変更した以外は、実施例１と同様の方法で積層フィルムを得た。得られた積層フィルムの特性などを表に示す。【０１５２】
・アクリル樹脂（Ａ）成分を構成するアクリルモノマー（ａ−１）を含有するエマルジョン（ＥＭ−５）：１００重量部
・無機粒子（Ｂ）（日産化学工業（株）製“スノーテックＯＸＳ”（コロイダルシリカ、粒子径５ｎｍ））：２０重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−５）に同伴している）
＜比較例２＞
厚み５０μｍのＰＥＴフィルム（東レ（株）製“ルミラー（登録商標）”Ｕ３４）の片面に、実施例６で用いた樹脂組成物を乾燥後の厚みが１０００ｎｍになるように塗布し、熱風オーブンを用い、１００℃で２分乾燥させた後、再度２３０℃で２０秒乾燥させ、積層フィルムを得た。得られた積層フィルムの特性等を表に示す。
＜比較例３＞
液中の樹脂組成物を下記の通り変更した以外は、実施例１と同様の方法で積層フィルムを得た。得られた積層フィルムの特性などを表に示す。【０１５３】
・アクリル樹脂（Ａ）成分を構成するアクリルモノマー（ａ−１）と、無機粒子（Ｂ）を含有する樹脂組成物（ｂ−３）を含有するエマルジョン（ＥＭ−７）：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−７）に同伴している）
＜比較例４＞
液中の樹脂組成物を下記の通り変更した以外は、実施例１と同様の方法で積層フィルムを得た。得られた積層フィルムの特性などを表に示す。【０１５４】
・アクリル樹脂（Ａ）成分を構成するアクリルモノマー（ａ−１）と、無機粒子（Ｂ）を含有する樹脂組成物（ｂ−３）を含有するエマルジョン（ＥＭ−８）：１００重量部
・乳化剤：ポリオキシエチレン多環フェニルエーテル硫酸エステル塩（日本乳化剤社製  ニューコール７０７ＳＦ）：７．９重量部、ポリオキシエチレンラウリルエーテル（花王（株）製エマルゲン１０４Ｐ）２．１重量部
（上記乳化剤は、（ＥＭ−８）に同伴している）
＜比較例５＞
樹脂層の膜厚を表に記載の厚みに変更した以外は、実施例１７と同様の方法で積層フィルムを得た。得られた積層フィルムの特性などを表に示す。【０１５５】
【表１】
2017022765.tif 000011
【０１５６】
【表２】
2017022765.tif 000012
【０１５７】
【表３】
2017022765.tif 000013
【０１５８】
【表４】
2017022765.tif 000014
【産業上の利用可能性】
【０１５９】
本発明は、透明性、耐スクラッチ性、ハンドリング性、アンチブロッキング性に優れる積層フィルムであり、従来ディスプレイ用途に用いられるハードコートフィルムや、成形加飾用途に用いられるハードコートフィルムとして利用可能である。
【国際調査報告】
2017022765.tif 000015
2017022765.tif 000016
2017022765.tif 000017
2017022765.tif 000018
2017022765.tif 000019